СПОСОБ ПОЛУЧЕНИЯ ОГНЕУПОРНОГО ПОРИСТОГО ЗАПОЛНИТЕЛЯ

Способ получения огнеупорного пористого заполнителя, включающий дозирование и перемешивание керамической композиции, содержащей, мас.%: жидкое стекло, модифицированное хлоридом натрия - 15-20, отработанный катализатор ИМ-2201 - 80-85, гранулирование и вспучивание гранул, термообработку при температуре 850-950°C, отличающийся тем, что используют отработанный катализатор ИМ-2201 техногенного происхождения наноразмерностью от 100 до 200 нм.